(57)【特許請求の範囲】
【請求項１】
少なくとも水、セメント及びフライアッシュを含むセメント水性組成物に使用される混和剤であって、次の一般式（１）：
【化１】
0006573435.tif 000012
（式中、Ｒ１は炭素数５〜９のアルキル基又はアルケニル基を示し、Ｍはアルカリ金属、アルカリ土類金属又はアルカノールアミンを示す。）で表わされる吸着不活性化剤及び次の一般式（２）：
【化２】
0006573435.tif 000013
（式中、Ｒ２は炭素数８〜３０のアルキル基又はアルケニル基を示し、Ｍはアルカリ金属、アルカリ土類金属又はアルカノールアミンを示す。）で表わされる空気連行剤を含有し、前記吸着不活性化剤と前記空気連行剤との質量比（吸着不活性化剤：空気連行剤）が９９：１〜１：９９である、セメント水性組成物用混和剤。
【請求項２】
少なくとも水、セメント及びフライアッシュを含むセメント水性組成物に、請求項１に記載のセメント水性組成物用混和剤を添加することを特徴とする、モルタル又はコンクリートへの空気連行方法。
【請求項３】
少なくとも水、セメント及びフライアッシュを含むセメント水性組成物に、請求項１に記載のセメント水性組成物用混和剤を添加することを特徴とする、モルタル又はコンクリートの製造方法。
【発明の詳細な説明】
【技術分野】
【０００１】
本発明は、フライアッシュを配合したセメント水性組成物に添加してモルタル、コンクリート等に安定して空気を連行する混和剤とそれを用いたモルタル又はコンクリートへの空気連行方法及び製造方法に関する。
【背景技術】
【０００２】
近年、石炭への燃料転換及び新規火力発電所建設により、石炭灰として発生するフライアッシュの発生量が大幅に増加している。フライアッシュはモルタル又はコンクリートにこれを混合することによって、流動性の向上、水和熱の抑制、長期強度の増進等の利点があるため、ダム等のマスコンクリートに多用され、またアルカリ骨材反応抑制材料としても有効性が認められている。
【０００３】
しかし、最近では多種類の海外灰の使用やボイラー燃焼温度の低下などにより未燃カーボンを高濃度に含む粗悪なフライアッシュが増えており、ＪＩＳ規格外品を使用する場合やＪＩＳ規格品を大量に使用する場合には、多量に含まれる未燃カーボンや大きな比表面積を有する未燃カーボンが各種混和剤を吸着するため、フレッシュ性状が悪化し混和剤の添加量が増大する問題が生じている。さらに、凍結融解抵抗性の低下などコンクリートの硬化物性にも悪影響を及ぼし、コンクリートの品質が低下するため、ＪＩＳ規格外品の使用やＪＩＳ規格品であっても大量に使用することは困難であった。
【０００４】
一方で、灰処分場の確保が困難な状況にあることや資源有効利用の観点から未燃カーボン量が多いフライアッシュを有効に利用することは重要である。
【０００５】
従来より、フライアッシュ含有コンクリート組成物用空気連行剤や混和剤としては、ポリオキシエチレンソルビタンオレエート（特許文献１）、ポリオキシエチレンソルビトールの脂肪酸エステル（特許文献２）、ポリオキシエチレン多価アルコールの脂肪酸エステル又はポリエチレングリコールの脂肪酸エステルと脂肪酸塩の併用（特許文献３）、芳香環を有する特殊エーテルサルフェート系アニオン界面活性剤と多価アルコールを出発原料とするエステル系非イオン界面活性剤（特許文献４）、脂肪酸石鹸系のアニオン界面活性剤と多価アルコールを出発原料とするエステル系非イオン界面活性剤（特許文献５）、脂肪酸塩とポリオキシエチレンアルキルフェニルエーテル（特許文献６）、脂肪酸塩と長鎖アミンのエチレンオキシド付加体（特許文献７）、トール油脂肪酸石鹸などの炭素数１３〜２５の脂肪酸塩と、スルホン酸塩、高級アルコール硫酸塩、ポリエチレングリコール、エトキシ化アルキルフェノール、脂肪酸ジエタノールアミドから選ばれる少なくとも１種（特許文献８）、脂肪酸塩とヒドロキシ脂肪酸の多価アルコールエステルにアルキレンオキサイドを付加した化合物（特許文献９）、特定のグラフト共重合体の塩と特定の有機アミンエチレンオキサイド付加物と特定の有機リン酸エステルとを含有する混和剤（特許文献１０）などが提案されている。
【先行技術文献】
【特許文献】
【０００６】
【特許文献１】特開昭５８−５５３５３号公報
【特許文献２】特開昭５９−１７４５５５号公報
【特許文献３】特開平０１−１５７４４２号公報
【特許文献４】特開平０２−６３５６号公報
【特許文献５】特開平０２−１８０７３９号公報
【特許文献６】特開平０８−５９３２０号公報
【特許文献７】特開平０８−２９５５４５号公報
【特許文献８】特開昭６０−９０８６２号公報
【特許文献９】特開２００２−６８７９７号公報
【特許文献１０】特開２００６−１９９９５３号公報
【発明の概要】
【発明が解決しようとする課題】
【０００７】
しかしながら、これらの空気連行剤や混和剤は、例えば、気泡力が劣るため使用量が多くなり経済的に問題となる。さらに使用量が多いため経時に伴ってコンクリート組成物の空気量が必要以上に増大する場合があり、その場合には、コンクリート本来の機能を低下せしめる原因となっていた。特に、フライアッシュの品質（未燃カーボン量等）の変動に対して、安定かつ充分な空気連行性や空気量保持性を有するものとは言い難く、依然として改善が望まれていた。
【０００８】
本発明は、フライアッシュの品質によらず、空気連行剤の未燃カーボンへの吸着を抑制し、安定かつ充分な空気を連行させて、品質の良いフライアッシュ含有モルタル又はコンクリートを製造することができる混和剤を提供することを課題としている。
【課題を解決するための手段】
【０００９】
上記の課題に対して鋭意研究を重ねた結果、後記一般式（１）で示される吸着不活性化剤を併用すれば、驚くべきことに空気連行剤の未燃カーボンへの吸着が抑制され、安定して空気を連行することを見出し、本発明のセメント水性組成物用混和剤を完成した。
【００１０】
すなわち、本発明のセメント水性組成物用混和剤は、少なくとも水、セメント及びフライアッシュを含むセメント水性組成物に使用される混和剤であって、次の一般式（１）：
【００１１】
【化１】
0006573435.tif 000002
（式中、Ｒ１は炭素数５〜９のアルキル基又はアルケニル基を示し、Ｍはアルカリ金属、アルカリ土類金属又はアルカノールアミンを示す。）で表わされる吸着不活性化剤及び次の一般式（２）：
【００１２】
【化２】
0006573435.tif 000003
（式中、Ｒ２は炭素数８〜３０のアルキル基又はアルケニル基を示し、Ｍはアルカリ金属、アルカリ土類金属又はアルカノールアミンを示す。）で表わされる空気連行剤を含有し、前記吸着不活性化剤と前記空気連行剤との質量比（吸着不活性化剤：空気連行剤）が９９：１〜１：９９であることを特徴とする。
【００１３】
また、本発明は、少なくとも水、セメント及びフライアッシュを含むセメント水性組成物に、前記セメント水性組成物用混和剤を添加することを特徴とする、モルタル又はコンクリートへの空気連行方法である。
【００１４】
さらに、本発明は、少なくとも水、セメント及びフライアッシュを含むセメント水性組成物に、前記セメント水性組成物用混和剤を添加することを特徴とする、モルタル又はコンクリートの製造方法である。
【発明の効果】
【００１５】
本発明のセメント水性組成物用混和剤は、フライアッシュの種類や含有量によらず、セメント水性組成物に安定した空気を連行させるため、モルタル又はコンクリートを製造する際の空気量の管理が容易になるとともに、安定した品質のモルタル又はコンクリートを製造することができる。本発明はリサイクル資源の有効利用という観点からも有用である。
【発明を実施するための形態】
【００１６】
以下に、本発明を詳細に説明する。
（セメント水性組成物用混和剤）
本発明の混和剤は、一般式（１）で表わされる吸着不活性化剤及び一般式（２）で表わされる空気連行剤を含有している。
【００１７】
一般式（１）において、Ｒ１は炭素数５〜９のアルキル基又はアルケニル基を示す。Ｒ１のアルキル基又はアルケニル基は、直鎖状もしくは分岐状であり、好ましくは直鎖状もしくは分岐状のアルキル基である。フライアッシュの種類や含有量によらず、セメント水性組成物に安定した空気を連行させる点を考慮すると、Ｒ１の炭素数は、８以下が好ましく、７以下がより好ましい。吸着不活性化剤は、Ｒ１が互いに異なる２種以上の混合物であってもよい。
【００１８】
一般式（１）において、カルボン酸塩のＭは、アルカリ金属、アルカリ土類金属又はアルカノールアミンである。アルカリ金属としては、ナトリウム、カリウム等が挙げられ、アルカリ土類金属としては、カルシウム、マグネシウム等が挙げられ、アルカノールアミンとしては、モノエタノールアミン、ジエタノールアミン、トリエタノールアミン等が挙げられる。これらの中でも、カリウムは好ましい。吸着不活性化剤は、Ｍが互いに異なる２種以上の混合物であってもよい。
【００１９】
一般式（１）で表わされる吸着不活性化剤は、未燃カーボンに早期に吸着し、未燃カーボンを不活性化することで各種混和剤の吸着を防ぐ。また、未燃カーボンへの吸着剤として優れているとともに、未燃カーボン含有量が少ない時に空気が入り過ぎてしまうことがなく、空気連行性に影響を与えずに高い未燃カーボン吸着性を示す。
【００２０】
一般式（２）において、Ｒ２は炭素数８〜３０のアルキル基又はアルケニル基を示す。Ｒ２のアルキル基又はアルケニル基は、直鎖状もしくは分岐状であり、好ましくは直鎖状である。具体的には、α−オレフィンスルホン酸塩、アルカンスルホン酸塩等が挙げられる。空気連行剤は、Ｒ１が互いに異なる２種以上の混合物であってもよい。
【００２１】
一般式（２）において、スルホン酸塩のＭは、アルカリ金属、アルカリ土類金属又はアルカノールアミンである。アルカリ金属としては、ナトリウム、カリウム等が挙げられ、アルカリ土類金属としては、カルシウム、マグネシウム等が挙げられ、アルカノールアミンとしては、モノエタノールアミン、ジエタノールアミン、トリエタノールアミン等が挙げられる。空気連行剤は、Ｍが互いに異なる２種以上の混合物であってもよい。
【００２２】
一般式（２）で表わされる空気連行剤は、未燃カーボンには吸着しにくく、良好なセメント分散性が得られる。そして一般式（１）で表わされる吸着不活性化剤と併用した混和剤とすることで、一般式（１）で表わされる吸着不活性化剤が空気連行性に影響を与えずに未燃カーボンに早期に吸着し、未燃カーボンを不活性化するとともに、未燃カーボンには吸着しにくい、一般式（２）で表わされる空気連行剤がセメント水性組成物に分散して、空気を連行させる。すなわち、本発明の混和剤は、フライアッシュの種類や含有量によらず、セメント水性組成物に安定した空気を連行させるため、モルタル又はコンクリートを製造する際の空気量の管理が容易になるとともに、安定した品質のモルタル又はコンクリートを製造することができる。
【００２３】
本発明の混和剤における一般式（１）で表わされる吸着不活性化剤と一般式（２）で表わされる空気連行剤との質量比（吸着不活性化剤：空気連行剤）は、９９：１〜１：９９であり、好ましくは５：１〜１：５である。このような質量比で配合することによって所望の効果を有する混和剤が得られる。なお、本発明の一般式（１）又は（２）で表わされる化合物を単独で使用しても、フライアッシュの種類や含有量によって空気連行量が変動し、セメント水性組成物に安定した空気を連行できなくなる。
【００２４】
本発明の混和剤は、一般式（１）で表わされる吸着不活性化剤と一般式（２）で表わされる空気連行剤とを、予め水などの溶媒に溶かして一液で使用することが好ましい。また、これらを別々の溶媒に溶かして二液とし、使用時に二液を別々に又は混合して一液としてセメント水性組成物に添加してもよい。
【００２５】
（セメント水性組成物）
本発明の混和剤は、少なくとも水、セメント及びフライアッシュを含むセメント水性組成物に使用される。
【００２６】
セメントとしては、普通セメント、早強セメント、中庸熱セメント、耐硫酸塩セメント等の各種ポルトランドセメントが挙げられる。
【００２７】
フライアッシュは、ＪＩＳ Ａ６２０１にＩ〜ＩＶ種として規定されるＪＩＳ規格品のものや、ＪＩＳ規格外のものを用いることができる。フライアッシュとは、石炭燃焼後に残る灰分をいい、例えば発電所の微粉炭燃焼ボイラーの節炭器ホッパーや空気予熱器ホッパーに集まるシンダアッシュ、電気集塵器で補収されたフライアッシュ、セパレータにて分級した細粉及び粗粉等が挙げられる。
【００２８】
モルタル又はコンクリートの物性等を考慮すると、通常は、フライアッシュの含有量をセメント及びフライアッシュの合計量に対して１０〜５０質量％とし、また、水の含有量をセメント及びフライアッシュの合計量に対して４０〜６０質量％とする。
【００２９】
モルタル用のセメント水性組成物は、セメント、未燃カーボンを含有するフライアッシュ、細骨材、水及び本発明の混和剤を含有する。細骨材としては、川砂、山砂、海砂、砕砂等が挙げられる。
【００３０】
コンクリート用のセメント水性組成物は、さらに粗骨材を含有する。粗骨材としては、川砂利、砕石、軽量骨材等が挙げられる。
【００３１】
モルタル又はコンクリート用のセメント水性組成物は、本発明の混和剤とともに、従来モルタルやコンクリートの性質や性能を改善するために用いられている、ＡＥ減水剤、高性能ＡＥ減水剤、流動化剤、凝結遅延剤、凝結促進剤、消泡剤、増粘剤、防水剤、分散剤、膨張剤等を必要に応じて併用することができる。
【００３２】
（モルタル又はコンクリートへの空気連行方法及び製造方法）
少なくとも水、セメント及びフライアッシュを含むセメント水性組成物に、本発明の混和剤を添加し、混練することによって、セメント水性組成物に空気を連行し、これにより、空気が導入され均一に混合されたモルタル又はコンクリートが製造される。
【００３３】
本発明の混和剤を添加する方法は、セメント水性組成物の混練時に添加してもよく、予め混練水に希釈して添加してもよく、セメント水性組成物を練り混ぜた後に添加し、再度均一に混練してもよい。
【００３４】
本発明の混和剤は、セメント及びフライアッシュの合計量に対して、固形分換算で０．００１〜０．２質量％添加することが好ましい。０．００１質量％以上であると所望の空気連行量を得るのが容易になり、０．２質量％以下であると空気連行量が過大となることを抑制できる。なお、本発明の混和剤は、フライアッシュの種類や含有量によらず、セメント水性組成物に安定した空気を連行させるため、この必要使用量は、各種セメントに対するフライアッシュの配合割合や、フライアッシュ中の未燃カーボン量による影響が少ない。すなわち、セメント水性組成物の製造における事前の調合試験が格段に軽減できる。
【００３５】
セメント水性組成物への導入空気量は、モルタルでは規定はないが、セメント水性組成物の硬化物に、所望の物性を発揮させるため等に適宜に設定され、コンクリートでは凍結融解抵抗性を持たせるために通常は３．０〜６．０％（圧力方法）の範囲である。因みに一概には言えないが、モルタルへの空気連行において、混和剤の特定添加量で空気量が４．５〜１０．０％（質量方法）程度であれば、コンクリートにおいて、この特定添加量により３．０〜６．０％程度の空気を連行する。
【００３６】
以上のようにして得られたモルタル又はコンクリートは、建築資材等として使用される。モルタルは、建築物やその他の構造物の仕上げ、下地作り、接着材、目地材等に使用され、コンクリートは、型枠組み、打込み、締固め、仕上げ、養生等の工程を経て、建築物、橋梁、舗装、防護柵等に使用される。
【実施例】
【００３７】
以下に、実施例により本発明をさらに詳しく説明するが、本発明はこれらの実施例に何ら限定されるものではない。
【００３８】
フライアッシュ含有モルタル又はコンクリートに使用する、混和剤（以下、フライアッシュ用混和剤と表記する。）について検討を行った。
１．フライアッシュ用混和剤検討（その１）
１−１．総括
フライアッシュ用混和剤に適していると考えられる、以下２点の条件を満たす基剤を選定した。
i)未燃カーボンに早期に吸着し、未燃カーボンを不活性化することで各種混和剤の吸着を防ぐ。
ii) 未燃カーボンには吸着しにくく、優良な空気連行性が得られるもの。
詳細を以下に示す。
【００３９】
１−２．試験条件
＜モルタル配合＞
Ｃ＋ＦＡ＝４５０ｋｇ／ｍ3、Ｗ＝２２５ｋｇ／ｍ3、Ｓ＝１３５０ｋｇ／ｍ3、Ｗ／（Ｃ＋ＦＡ）＝５０質量％、減水剤１％対（Ｃ＋ＦＡ）
Ｃ：セメント（普通ポルトランドセメント）
Ｗ：水
Ｓ：細骨材（ＪＩＳ標準砂）
ＦＡ：フライアッシュ（中国電力 新小野田発電所 フライアッシュII種、密度２．２０ｇ／ｃｍ３、未燃炭素量２．２％）
減水剤：オキシカルボン酸塩（株式会社フローリック製  フローリックＴ）
＜混練方法＞
強制パン型ミキサーを使用し、（Ｃ＋ＦＡ）プラス水、混和剤、減水剤→低速３０秒→Ｓ添加（３０秒）→低速３０秒→掻き落とし３０秒→高速１２０秒
＜空気量測定＞
ＪＩＳ Ａ１１１６「質量方法」
混和剤を有効分換算で加え、空気量を測定。
【００４０】
１−３．試験結果
検討１．ＦＡ置換率の決定
【００４１】
【表１】
0006573435.tif 000004
試料１の内訳
ロジンＫ：１５％、ＰＯＰ（３）ＰＯＥ（５０）ラウリルエーテル：６％の水溶液
【００４２】
まず最適なＦＡ置換率を決めるため、ＦＡ置換率を変えた際の試料１の空気量を測定した。その結果、ＦＡ置換率１５％、３０％では経時によるエアーロスが確認されなかったが、４５％では著しいエアーロスが確認された。
【００４３】
以上の結果を踏まえ、性能差をより明らかにするためＦＡ置換率を４５％とした。続いて、未燃カーボンの影響を受けにくい空気連行剤の選定を実施するため試料１と併用して使用した際の空気量を測定した。
【００４４】
検討２．試料１と各種混和剤との併用時の空気量（ＦＡ置換率４５％）
【００４５】
【表２】
0006573435.tif 000005
試料２：ヤシ油脂肪酸ジエタノールアミン
試料３：トリエタノールアミン
試料４：ＰＯＥ（３）ラウリルアミン
試料５：ＰＯＰ（３）ＰＯＥ（５０）ラウリルエーテル
試料６：ナタネ油エマルジョン
試料７：Ｃ１２〜Ｃ１６脂肪酸Ｋ塩：１６％、試料２：９％、ソルフィット（３-メトキシ-３-メチルブタノール）：６％の水溶液
試料８：テトラデセンスルホン酸ナトリウム
試料９：硫酸化油
試料１０：メチルエステルスルホン酸ナトリウム
【００４６】
試験の結果、各種混和剤を加えることで少なからず空気量の増加が確認された。試料１は空気連行性が高いにも関わらず、使用量を倍にしても空気量にほとんど変化が見られなかったことから、試料１は未燃カーボンに吸着し易いと推測され、試料８は他の混和剤使用時と比べて空気量が増大していたことから、試料８は未燃カーボンの影響を受けにくい空気連行剤であると推測された。以上の推測を確認するため、検討３を実施した。
【００４７】
検討３．試料１、試料８の効果確認（ＦＡ置換率４５％）
【００４８】
【表３】
0006573435.tif 000006
試料１は添加量を０．０２質量％にしても空気量が増大しなかったにも関わらず、試料８は添加量を０．０２質量％にしたところ大幅な空気上昇が見られたため未燃カーボンの影響を受けにくい空気連行剤であると考えられた。
【００４９】
試料１は試料８と併用することで空気量を大幅に増大させたことから、試料１が未燃カーボンを不活性化していると判断された。
【００５０】
検討２、３の結果を踏まえ、試料１は未燃カーボン吸着不活性化剤、試料８は未燃カーボンの影響を受けにくい空気連行剤として適していると考えられた。
【００５１】
２．フライアッシュ用混和剤検討（その２）
２−１．総括
上記項目１では、試料１が未燃カーボン吸着不活性化剤、試料８が未燃カーボンの影響を受けにくい優れた空気連行剤であることが判明した。この結果より、石鹸系が未燃カーボン吸着不活性化剤として優れていると推測されたが、石鹸系を使用すると未燃カーボン含有量が少ない時に空気が入り過ぎてしまうことが懸念される。そこで、空気連行性に影響を与えず高い未燃カーボン吸着性を示す剤の選定を実施した。
詳細を以下に示す。
【００５２】
２−２．試験結果
検討１.各種混和剤添加時の空気量（ＦＡ置換なし）
【００５３】
【表４】
0006573435.tif 000007
(注)温度と湿度の影響より、経時での空気量測定は困難であったため経時での測定は実施せず。
【００５４】
まずＦＡを含んでいない処方での各種石鹸系の空気連行性への影響を確認した。その結果、オクタン酸石鹸、デカン酸石鹸は空気連行性に影響を与えにくく、中でもオクタン酸Ｋ（Ｃ８Ｋ（カプリル酸Ｋ）及びｉ−Ｃ８Ｋ（２−エチルヘキサン酸Ｋ））が好適であることが判明した。引き続き、これらが未燃カーボン吸着性を示すかを確認した。
【００５５】
検討２．各種混和剤添加時の空気量（ＦＡ置換率４５％）
【００５６】
【表５】
0006573435.tif 000008
(注)温度と湿度の影響より、経時での空気量測定は困難であったため経時での測定は実施せず。
【００５７】
オクタン酸石鹸、デカン酸石鹸を試料８と併用した時の空気量を測定したところ、未燃カーボンを不活性化し、高い未燃カーボン吸着性を示した。
【００５８】
この結果と検討１の結果を踏まえると、空気連行性に影響を与えにくい未燃カーボン吸着不活性化剤にはオクタン酸石鹸、デカン酸石鹸が望ましいと考えられた。
【００５９】
３．フライアッシュ用混和剤検討（その３）
３−１．総括
これまでの検討で、オクタン酸石鹸、デカン酸石鹸は空気連行性に影響を与えにくい未燃カーボン吸着不活性化剤、試料８ (テトラデセンスルホン酸ナトリウム)は未燃カーボンの影響を受けにくい空気連行剤として使用できることが判明したが、これまでは１種類のＦＡしか使用していないため他のＦＡでも同様の結果を示すかを確認すると同時に未燃カーボン吸着不活性化剤と試料８の最適添加量の検討を実施した。
【００６０】
３−２．試験条件
＜モルタル配合＞
Ｃ＋ＦＡ＝４５０ｋｇ／ｍ3、Ｗ※１＝２２５ｋｇ／ｍ3 ｏｒ １８０ｋｇ／ｍ3、Ｓ＝１３５０ｋｇ／ｍ3、Ｗ／（Ｃ＋ＦＡ）＝５０質量％ ｏｒ ４０質量％、減水剤１％対（Ｃ＋ＦＡ）、ＦＡ置換率４５％
※１  ハンドリングの兼ね合いより、水の量をＦＡ種類により変更。
ＦＡ１：中国電力 新小野田発電所 フライアッシュII種、密度２．２０ｇ／ｃｍ３、未燃炭素量２．２％。ＦＡ置換率４５％、Ｗ／（Ｃ＋ＦＡ）＝５０質量％
ＦＡ２：九州電力苓北事業所 フライアッシュII種、密度２．３２ｇ／ｃｍ３、未燃炭素量１．７％。ＦＡ置換率４５％、Ｗ／（Ｃ＋ＦＡ）＝４０質量％
減水剤：オキシカルボン酸塩（株式会社フローリック製  フローリックＴ）
＜混練方法＞
強制パン型ミキサーを使用し、（Ｃ＋ＦＡ）プラス水、混和剤、減水剤→低速３０秒→Ｓ添加（３０秒）→低速３０秒→掻き落とし３０秒→高速１２０秒
＜空気量測定＞
ＪＩＳ Ａ１１１６「質量方法」
混和剤を有効分換算で加え、空気量を測定。
【００６１】
３−３．試験結果
検討１．ＦＡ２使用時の各種混和剤添加時の空気量（ＦＡ２置換率４５％、Ｗ／（Ｃ＋ＦＡ）＝４０質量％）
【００６２】
【表６】
0006573435.tif 000009
(注)温度と湿度の影響より、経時での空気量測定は困難であったため経時での測定は実施せず。
【００６３】
ＦＡ２（未燃カーボン含有量が少ない）を使用して前回と同様の条件で試験を実施しようとしたが、ハンドリングの影響からＷ／（Ｃ＋ＦＡ）を５０質量％→４０質量％へと変更した。
【００６４】
ＦＡの品種を変更しても、これまでと同様の傾向が確認され、空気連行性に影響を与えにくい未燃カーボン吸着不活性化剤にはオクタン酸石鹸、デカン酸石鹸を使用するのが望ましいと考えられた。
【００６５】
続いて、未燃カーボン吸着不活性化剤及び試料８の最適添加量についての検討結果を以下に示す。なお、未燃カーボン吸着不活性化剤には、上記項目２検討１の結果（表４）より、中でも空気連行性に影響を与えにくい、オクタン酸Ｋ（Ｃ８Ｋ（カプリル酸Ｋ）及びｉ−Ｃ８Ｋ（２−エチルヘキサン酸Ｋ））を使用し、空気量は４．５〜１０．０％を目標とした。
【００６６】
検討２．各種混和剤の最適添加量検討（ＦＡ１置換率４５％、Ｗ／（Ｃ＋ＦＡ）＝５０質量％）
【００６７】
【表７】
0006573435.tif 000010
未燃カーボン吸着不活性化剤及び試料８の添加量を変更して最適添加量を検討したところ、Ｃ８Ｋ及びｉ−Ｃ８Ｋはセメント及びフライアッシュの合計量に対して、固形分換算０．０２質量％程度で未燃カーボンをほぼ不活性化できることが判明した。
【００６８】
上記未燃カーボン吸着不活性化剤を０．０２質量％使用した場合、試料８の最適添加量はセメント及びフライアッシュの合計量に対して、固形分換算で０．０１〜０．０２質量％程度が望ましいと考えられた。
【００６９】
４．フライアッシュ用混和剤検討（その４）
４−１．総括
これまでのモルタル配合検討で、空気連行性に影響を与えにくい未燃カーボン吸着不活性化剤、未燃カーボンの影響を受けにくい空気連行剤及びその最適添加量が判明した。そこでコンクリート配合を実施した。
【００７０】
４−２．試験条件
＜コンクリート配合＞
Ｃ＋ＦＡ＝４５０ｋｇ／ｍ3、Ｗ＝２２５ｋｇ／ｍ3、Ｓ＝１０２０ｋｇ／ｍ3、Ｇ＝１２１２ｋｇ／ｍ3、Ｗ／（Ｃ＋ＦＡ）＝５０質量％、Ｓ／ａ{細骨材の容積／（細骨材の容積＋粗骨材の容積）}×１００＝４６体積％  減水剤１％対（Ｃ＋ＦＡ）、ＦＡ置換率４５％
Ｃ：セメント（普通ポルトランドセメント）
Ｗ：水
Ｓ：細骨材（ＪＩＳ標準砂、密度２．６０ｇ／ｃｍ3）
Ｇ：粗骨材（青梅産砕石、密度２．６３ｇ／ｃｍ3）
ＦＡ：フライアッシュ（中国電力 新小野田発電所 フライアッシュII種、密度２．２０ｇ／ｃｍ３、未燃炭素量２．２％）
減水剤：オキシカルボン酸塩（株式会社フローリック製  フローリックＴ）
＜混練方法＞
強制パン型ミキサーを使用し、Ｃ、ＦＡ、Ｓ、Ｇを投入し１０秒間空練りした。次いで目標空気量が３〜６％の範囲となるように混和剤及び水、減水剤を添加し練り混ぜ、コンクリートを調製した。
＜空気量測定＞
ＪＩＳ Ａ１１２８「圧力方法」
混和剤を有効分換算で加え、空気量を測定。
【００７１】
４−３．試験結果
検討１．コンクリートの空気量（ＦＡ置換率４５％）
【００７２】
【表８】
0006573435.tif 000011
試験の結果、本発明のセメント水性組成物用混和剤は安定かつ充分な空気連行性や空気量保持性を有するものであり、品質の良いフライアッシュ含有コンクリートを製造することができたと考えられた。